(57)【要約】【課題】酸化チタン層によって劣化防止を図りつつ所望するメタリック感を視認することができる箔押用酸化チタン箔を提供する。【解決手段】箔押用酸化チタン箔１０は、樹脂フィルムからなる基材１２と、該基材を酸化チタン層１４から必要に応じて剥離させる離型層１６と、光透過性のある酸化チタン層１４と、着色樹脂からなる着色層１８と、金属蒸着層２０と、被転写体（被接着体）２２に接着するため接着剤からなる接着剤層２４とを順次重ね合わせたものであって、被転写体２２に接着剤層２４によって接着しかつ基材１２を離型層１６によって酸化チタン層１４から剥離することによって、当該酸化チタン層１４が露出状態で被転写体２２に固定可能にしたものである。【選択図】図１
0003137232.tif 000002
【実用新案登録請求の範囲】
【請求項１】
樹脂フィルムからなる基材と、該基材を酸化チタン層から必要に応じて剥離させる離型層と、光透過性のある酸化チタン層と、着色樹脂からなる着色層と、金属蒸着層と、被接着体に接着するため接着剤からなる接着剤層とを順次重ね合わせたものであって、被接着体に接着剤層によって接着しかつ基材を離型層によって酸化チタン層から剥離することによって酸化チタン層が露出状態で被接着体に固定可能にしたことを特徴とする箔押用酸化チタン箔。
【請求項２】
箔押用酸化チタン箔は、接着剤層が温度上昇・低下によって接着力が低下・向上する機能を有し、かつ、この接着剤層に剥離可能な剥離層を密着させた構成としており、
熱版によって箔押用酸化チタン箔を加熱かつ押圧することにより剥離層を上記接着剤層から剥離させて熱版表面に接着剤層の露出した状態で箔押用酸化チタン箔を付着させ、その後に、この箔押用酸化チタン箔を、その露出した接着剤層側から被転写体に押圧することによって、接着剤が被転写体に接着して固定する熱転写印刷用の熱転写シートになっていることを特徴とする請求項１に記載の箔押用酸化チタン箔。
【請求項３】
着色層は金色その他各色であって、金属蒸着層はアルミニウム蒸着層であることを特徴とする請求項１または２に記載の箔押用酸化チタン箔。
【考案の詳細な説明】
【技術分野】
【０００１】
本考案は、金属蒸着層を有する熱転写シート等のシートにおける金属蒸着層の保護を酸化チタンによって行う箔押用酸化チタン箔に関する。
【背景技術】
【０００２】
従来、金属蒸着層を有する転写シートは、特開平０９-１１６９９号（特許文献１）に見られるように、工芸品等の各種製品に文字・図形・記号や模様を転写して光輝性を高めて意匠の向上を図るのに用いている。
【０００３】
上記特許文献１の転写シートにおいては、基材上に離型剤層を有し、その上に透明または半透明の樹脂層を有し、その上に反射率の異なる三層の金属膜層を設けて、さらにその上に透明または半透明の保護層または樹脂層と感熱性接着剤層とを設けている。
【０００４】
この特許文献１の考案は、その効果に記されるよう、低屈折率蒸着膜と高屈折率蒸着膜の金属膜層または金属酸化膜層によって二彩色の虹彩色を与えている。
【０００５】
酸化チタンに関して、特許文献１の考案では当該酸化チタンを酸化蒸着膜層に利用する点に触れているが、屈折率の調整に用いる点の考えしかない。
【０００６】
一方、酸化チタンを用いてもプラスチックフィルム基材に劣化が生じるのを防止する技術が開示されている（特開平１０−２７８１６８号；特許文献２）。
【０００７】
この特許文献２の光触媒フィルムでは、プラスチックフィルムからなる基材の一方の表面に酸化珪素のバリアー層を設け、そのバリアー層上に酸化チタン含有の光触媒層を形成し、他方の表面に粘着剤層と剥離層を設けている。
【特許文献１】特開平０９-１１６９９号公報
【特許文献２】特開平１０ー２７８１７８号公報
【考案の開示】
【考案が解決しようとする課題】
【０００８】
しかしながら、前述の特許文献２の考案では、金属層を用いてメタリック感を出そうとしても光触媒層が遮光し邪魔になってメタリック感が出せない問題点がある。
【０００９】
また、引用文献１の技術では、酸化チタンによる劣化防止を図ることができないという問題がある。
【００１０】
本考案は、斯かる実情に鑑み、酸化チタン層によって劣化防止を図りつつ所望するメタリック感を視認することができる箔押用酸化チタン箔を提供しようとするものである。
【課題を解決するための手段】
【００１１】
本考案は箔押用酸化チタン箔に係り、樹脂フィルムからなる基材と、該基材を酸化チタン層から必要に応じて剥離させる離型層と、光透過性のある酸化チタン層と、着色樹脂からなる着色層と、金属蒸着層と、被接着体に接着するため接着剤からなる接着剤層とを順次重ね合わせたものであって、被接着体に接着剤層によって接着しかつ基材を離型層によって酸化チタン層から剥離することによって酸化チタン層が露出状態で被接着体に固定可能にしたことを特徴とする箔押用酸化チタン箔である。
【００１２】
本考案においては、箔押用酸化チタン箔は、接着剤層が温度上昇・低下によって接着力が低下・向上する機能を有し、かつ、この接着剤層に剥離可能な剥離層を密着させた構成としており、熱版によって箔押用酸化チタン箔を加熱かつ押圧することにより剥離層を上記接着剤層から剥離させて熱版表面に接着剤層の露出した状態で箔押用酸化チタン箔を付着させ、その後に、この箔押用酸化チタン箔を、その露出した接着剤層側から被転写体に押圧することによって、接着剤が被転写体に接着して固定する熱転写印刷用の熱転写シートになっていることが好適である。
【００１３】
また、本考案においては、着色層は金色その他各色であって、金属蒸着層はアルミニウム蒸着層であることが好適である。
【考案の効果】
【００１４】
本考案の箔押用酸化チタン箔によれば、樹脂フィルムからなる基材を酸化チタン層から必要に応じて剥離させる離型層を設けて、光透過性のある酸化チタン層と、着色樹脂からなる着色層と、金属蒸着層と、被接着体に接着するため接着剤からなる接着剤層とを順次重ね合わせたので、被接着体に張り付けた状態で基材を離型層によって酸化チタン層から剥離することによって前記酸化チタン層が露出した状態になる。
【００１５】
酸化チタン層は、耐久性に優れ、特に光触媒として有機物の分解作用等の特性を有しているので、本考案の箔押用酸化チタン箔は、酸化チタン層を露出状態にして被接着体に接着することによって、抗菌、防かび、防臭、殺菌、汚れ防止などのセルフクリーニング機能を奏する。
【００１６】
また、酸化チタン層が透明であり、しかも、着色樹脂からなる着色層を介して金属蒸着層が配置されるため、金属蒸着層が酸化チタン層に直接触れないので、酸化チタン層による劣化を防止できる。それと共に着色層の色と金属蒸着層によるメタリック感を透明な酸化チタン層を通して視認することができるので、自由な着色による金属質感を表現することができるという優れた効果を奏し得る。
【考案を実施するための最良の形態】
【００１７】
以下、本考案の実施の形態を添付図面を参照して説明する。
【００１８】
図１〜図２は考案を実施する形態の一例の箔押用酸化チタン箔の断面視説明図であって、図中、同一の符号を付した部分は同一物を表わす。図１は実施形態に係る箔押用酸化チタン箔の拡大断面図、図２（ａ）〜（ｃ）は，該箔押用酸化チタン箔の被転写体（被接着体）に転写する際の手順を示す断面視説明図である。
【００１９】
実施形態に係る箔押用酸化チタン箔１０は、樹脂フィルムからなる基材１２と、該基材を酸化チタン層１４から必要に応じて剥離させる離型層１６と、光透過性のある酸化チタン層１４と、着色樹脂からなる着色層１８と、金属蒸着層２０と、被接着体（被転写体）２２に接着するため接着剤からなる接着剤層２４とを順次重ね合わせたもののであって、被転写体（被接着体）２２に接着剤層２４によって接着しかつ基材１２を離型層１６によって酸化チタン層１４から剥離することによって、当該酸化チタン層１４が露出状態で被転写体２２に固定可能にした箔押用酸化チタン箔である。
【００２０】
前記箔押用酸化チタン箔１０は、接着剤層２４が温度上昇・低下によって接着力が低下・向上する機能を有し、かつ、この接着剤層２４に剥離可能な剥離層２６を密着させた構成としており（図２参照）、熱版２８によって箔押用酸化チタン箔１０を加熱かつ押圧することにより剥離層２６を上記接着剤層２４から剥離させて熱版２８表面に接着剤層２４の露出した状態で箔押用酸化チタン箔１０を付着させ、その後に、この箔押用酸化チタン箔１０を、その露出した接着剤層２４側から被転写体２２に押圧することによって、接着剤が被転写体２２に接着して固定する熱転写印刷用（ホットスタンプ）の熱転写シートになっている。
【００２１】
また、前記基材１２は、材質がポリエステル（例えばＰＥＴ）であり、厚さが１２〜１６（μｍ）のものである。その他基材に使用できる素材は厚さが１２〜２３（μｍ）である。
【００２２】
また、酸化チタン層１４は、材質がＴｉＯ２で厚さが３００〜３６０（ｎｍ）を蒸着によって形成したものである。
【００２３】
また、着色樹脂からなる着色層１８は材質がポリエチレンで厚さが略１（μｍ）である。実施形態では、この着色樹脂からなる着色層１８の着色は金色であるがその他種々各色に着色できる。
【００２４】
また、金属蒸着層２０は、アルミニウムを材質とした着色層１８上（図１では下方に示す）に金属蒸着層を蒸着法によって付着させた蒸着層である。真空蒸着法を用いて０．０００１〜０．０００５ｍ／ｍｈｇの高真空中でアルミニウム等の金属を溶解・蒸発させて着色層１８上に付着させる。実施形態では、厚さは、０．０３〜０．０５（μｍ）（３００〜５００オングストローム）である。金属蒸着層はアルミニウム蒸着層である。
【００２５】
また、接着剤層２４は、上記金属蒸着層２０上の材質を被転写体２２の材質または表面加工の状態に応じて選択する。被転写体２２がプラスチックであれば接着剤層２４の厚さが４〜５（μｍ）である。
【００２６】
また、被接着体（被接着体）２２材質がプラスチック、紙、布または皮革である。
【００２７】
本考案の箔押用酸化チタン箔では、図１に示すように、製造に際して樹脂フィルムからなる基材１２上に離型層を形成し、光透過性のある酸化チタン層と、着色樹脂からなる着色層１８と、金属蒸着層２０と、被接着体に接着するため接着剤からなる接着剤層２４とを順次重ね合わせ，かつ、この接着剤層２４に剥離可能な剥離層２６を密着させた構成としている。
【００２８】
実施形態の箔押用酸化チタン箔１０を転写シートに使用するに際しては、該箔押用酸化チタン箔１０に熱版２８を加熱・押圧して、剥離層２６と接着剤層２４から剥離させる。その後、該箔押用酸化チタン箔１０を熱版２８の移動で転写体２２の転写面に移動させ、押圧することによってその箔押用酸化チタン箔１０を被転写体２２の転写面に接着剤層２４によって接着する。
【００２９】
そして、基材１２を離型層１６によって酸化チタン層１４から剥離することによって酸化チタン層１４が露出状態で被転写体２２に固定する。
【００３０】
実施形態の箔押用酸化チタン箔１０によれば、樹脂フィルムからなる基材を酸化チタン層１４から必要に応じて剥離させる離型層１６を設けて、光透過性のある酸化チタン層１４と、着色樹脂からなる着色層１８と、金属蒸着層２０と、被転写体２２に接着するため接着剤からなる接着剤層２４とを順次重ね合わせたので、被転写体２２に張り付けた状態で基材を離型層１６によって酸化チタン層１４から剥離すると前記酸化チタン層１４が露出する状態になる。
【００３１】
酸化チタン層１４は、耐久性に優れ、特に光触媒として有機物の分解作用等の特性を有しているので、この箔押用酸化チタン箔１０は、酸化チタン層１４を露出状態にして被転写体２２に接着することによって、抗菌、防かび、防臭、殺菌、汚れ防止などのセルフクリーニング機能を奏する。
【００３２】
また、酸化チタン層１４が透明であり、しかも、着色樹脂からなる着色層１８を介して金属蒸着層２０が配置されるため、金属蒸着層２０が酸化チタン層１４に直接触れないので、酸化チタン層１４による劣化を防止できる。それと共に着色層１８の色と金属蒸着層２０によるメタリック感を透明な酸化チタン層１４を通して視認することができるので、自由な着色による金属質感を表現することができる。
【００３３】
尚、本考案の箔押用酸化チタン箔は、上記した実施の形態に限定されるものではなく、本考案の要旨を逸脱しない範囲内において種々変更を加え得ることは勿論である。本考案の箔押用酸化チタン箔は転写シートのみならず他の貼り付け用シートに用いることができる。
【図面の簡単な説明】
【００３４】
【図１】本考案の実施形態に係る箔押用酸化チタン箔の拡大断面図である。
【図２】実施形態の箔押用酸化チタン箔の被接着体（被接着体）に転写する際の手順を示す断面視説明図であって、（ａ）は熱版を箔押用酸化チタン箔に押しつけた状態、（ｂ）はその箔押用酸化チタン箔を被接着体に押圧する状態の説明図、（ｃ）は基材を離型層によって酸化チタン層から剥がして当該酸化チタン層を露出させた状態の説明図である。
【符号の説明】
【００３５】
１０  箔押用酸化チタン箔
１２  基材
１４  酸化チタン層
１６  離型層
１８  着色層
２０  金属蒸着層
２２  被転写体（被接着体）
２４  接着剤層
２６  剥離層
２８  熱版
【図１】
0003137232.tif 000003
【図２】
0003137232.tif 000004